【手続補正書】
【提出日】平成28年3月15日(2016.3.15)
【手続補正１】
【補正対象書類名】明細書
【補正対象項目名】０１１９
【補正方法】変更
【補正の内容】
【０１１９】
本明細書に引用したすべての参照文献及び刊行物は、本開示と直接矛盾しうる場合を除いて、それらの全容を参考として本開示に明確に援用するものである。以上、本明細書において特定の実施形態について図示及び説明してきたが、当業者であれば、本開示の範囲から逸脱することなく、様々な代替的及び／又は同等の実施形態を、図示及び説明した特定の実施形態に置き換えることが可能である点は認識されるであろう。本出願は、本明細書において考察した特定の実施形態のあらゆる適合形態又は変形形態を網羅するものである。したがって、本開示は「特許請求の範囲」及びその均等物によってのみ限定されるものとする。
本発明の実施態様の一部を以下の項目１−３９に列記する。
[１]
基材上に第１溶液をコーティングする工程であって、前記第１溶液は、複数の酸化金属粒子、結合剤、及び溶媒を含み、前記結合剤は、前記溶媒中における第１濃度を有する、工程と、
前記第１溶液上に第２溶液をコーティングする工程であって、前記第２溶液は、前記溶媒中における第２濃度で前記結合剤を含み、前記第２濃度は、前記第１濃度とは異なる、工程と、
前記第１溶液及び前記第２溶液から前記溶媒を除去して、保護されたフィルムを形成する工程であって、前記結合剤の前記酸化金属粒子に対する重量比は、前記保護されたフィルムの厚さ方向に増加している、工程とを含む、方法。
[２]
前記第１溶液及び前記第２溶液のコーティングは、スライドコーター、多層スロットコーター、又はこれらの組み合わせを使用して同時に行われる、項目１に記載の方法。
[３]
前記第１溶液及び前記第２溶液のコーティングは、カーテンコーターを使用して連続的に行われる、項目１に記載の方法。
[４]
前記溶媒を除去する工程は、ギャップドライヤ、衝突ドライヤ、浮揚ドライヤ、静止ドライヤ、又はこれらの組み合わせにおいて、前記第１及び前記第２溶液を乾燥させる工程を含む、項目１に記載の方法。
[５]
前記溶媒を除去する工程は、前記第１溶液と前記第２溶液との間に形成された界面にわたる前記結合剤の分散を含む、項目１に記載の方法。
[６]
前記第１濃度は、前記第２濃度よりも低い、項目１に記載の方法。
[７]
前記結合剤の前記酸化金属粒子に対する重量比は、前記基材付近の１：２未満から、前記保護されたフィルムの外面付近の１：１超まで増加する、項目１に記載の方法。
[８]
前記基材は上部にコーティングされた第３溶液を含み、前記第３溶液は、第２の複数の酸化金属粒子、前記結合剤、及び前記溶媒を含み、前記結合剤は、前記溶媒中における第３濃度を有し、前記第１溶液は、前記第３溶液上にコーティングされる、項目１に記載の方法。
[９]
前記複数の酸化金属粒子及び前記第２の複数の酸化金属粒子は、同一の粒子を含む、項目８に記載の方法。
[１０]
前記第３濃度は、前記第１濃度よりも低い、項目８に記載の方法。
[１１]
前記第１溶液又は前記第２溶液の少なくとも一方に分散する分散粒子を更に含む、項目１に記載の方法。
[１２]
前記第３溶液中に分散した分散粒子を更に含む、項目８に記載の方法。
[１３]
前記結合剤は、ポリビニルアルコール（ＰＶＡ）、ポリビニルブチラール（ＰＶＢ）、ポリビニルピロリドン、ポリビニルアセテート、ビニルアセテート／エチレンコポリマー、酸化ポリエチレン、酸化ポリプロピレン、又はこれらの組み合わせを含む、項目１に記載の方法。
[１４]
前記溶媒は、水、イソプロピルアルコール、メチルエチルケトン、又はこれらの組み合わせを含む、項目１に記載の方法。
[１５]
前記結合剤は、ＰＶＡを含む、項目１に記載の方法。
[１６]
前記保護フィルム上に第４溶液をコーティングする工程であって、前記第４溶液は、第２結合剤及び第２溶媒を含み、前記第２結合剤は、前記第２溶媒中における第４濃度を有する、工程と、
前記第４溶液上に第５溶液をコーティングする工程であって、前記第５溶液は、前記第２溶媒中における第５濃度の第３結合剤、及び複数の分散粒子を含む、工程と、
前記第４溶液及び前記第５溶液から前記溶媒を除去して、分散フィルムを形成する工程とを更に含む、項目１に記載の方法。
[１７]
前記第２結合剤及び前記第３結合剤はそれぞれ、ポリビニルアルコール（ＰＶＡ）、ポリビニルブチラール（ＰＶＢ）、ポリビニルピロリドン、ポリビニルアセテート、ビニルアセテート／エチレンコポリマー、酸化ポリエチレン、酸化ポリプロピレン、又はこれらの組み合わせを含むポリマーから個別に選択される、項目１６に記載の方法。
[１８]
前記第２溶媒は、水、イソプロピルアルコール、メチルエチルケトン、又はこれらの組み合わせを含む、項目１６に記載の方法。
[１９]
前記分散粒子は、約０．５μｍ〜約１０μｍの直径を有するビーズを含む、項目１６に記載の方法。
[２０]
前記第２結合剤分子量は、前記第３結合剤分子量よりも小さい、項目１６に記載の方法。
[２１]
前記第２結合剤及び前記第３結合剤はそれぞれ、ＰＶＢを含む、項目１６に記載の方法。
[２２]
前記基材は、光学フィルムを含む、項目１に記載の方法。
[２３]
前記光学フィルムは、ＥＳＲフィルムを含む、項目２２に記載の方法。
[２４]
基材と、
前記基材の主要表面上に配置された第１層であって、前記第１層は結合剤内に分散した酸化金属粒子、及び複数の空隙を含む、第１層と、
前記第１層上に配置された第２層であって、前記第２層は、前記複数の空隙を有さずに、前記結合剤中に分散した酸化金属粒子を含む、第２層と、
前記第２層上に配置された保護層であって、前記保護層は、酸化金属粒子、及び前記複数の空隙を有さずに、前記結合剤を含む、保護層とを含む、物品。
[２５]
前記第１層中における前記結合剤の前記酸化金属粒子に対する重量比は、１：２以下である、項目２４に記載の物品。
[２６]
前記第２層中における前記結合剤の前記酸化金属粒子に対する重量比は、約１：２超である、項目２４に記載の物品。
[２７]
前記基材と前記第１層との間に配置された第３層を更に含み、前記第３層は、前記結合剤内に分散する第２酸化金属粒子、及び第２の複数の空隙を含む、項目２４に記載の物品。
[２８]
前記第２酸化金属粒子、及び前記酸化金属粒子は、同一の粒子を含む、項目２７に記載の物品。
[２９]
前記第１層、前記第２層、又は前記保護層のうちの少なくとも１つに分散する分散粒子を更に含む、項目２４に記載の物品。
[３０]
前記第３層に分散した分散粒子を更に含む、項目２７に記載の物品。
[３１]
前記結合剤は、ポリビニルアルコール（ＰＶＡ）、ポリビニルブチラール（ＰＶＢ）、ポリビニルピロリドン、ポリビニルアセテート、ビニルアセテート／エチレンコポリマー、酸化ポリエチレン、酸化ポリプロピレン、又はこれらの組み合わせを含む、項目２４に記載の物品。
[３２]
前記第１層は、１．３以下の有効屈折率を有する、項目２４に記載の物品。
[３３]
前記保護層上に配置された第３層であって、第２結合剤を含む、第３層と、
前記第３層上に配置された第４層であって、複数の分散粒子及び第３結合剤を含む、第４層と、を更に含む、項目２４に記載の物品。
[３４]
前記第２結合剤及び前記第３結合剤はそれぞれ、ポリビニルアルコール（ＰＶＡ）、ポリビニルブチラール（ＰＶＢ）、ポリビニルピロリドン、ポリビニルアセテート、ビニルアセテート／エチレンコポリマー、酸化ポリエチレン、酸化ポリプロピレン、又はこれらの組み合わせを含むポリマーから個別に選択される、項目３３に記載の物品。
[３５]
前記分散粒子は、約０．５μｍ〜約１０μｍの直径を有するビーズを含む、項目３３に記載の物品。
[３６]
前記第２結合剤分子量は、前記第３結合剤分子量よりも小さい、項目３３に記載の物品。
[３７]
前記第２結合剤及び前記第３結合剤はそれぞれ、ＰＶＢを含む、項目３３に記載の物品。
[３８]
前記基材は、光学フィルムを含む、項目２４に記載の物品。
[３９]
前記光学フィルムは、ＥＳＲフィルムを含む、項目３８に記載の物品。
【手続補正２】
【補正対象書類名】特許請求の範囲
【補正対象項目名】全文
【補正方法】変更
【補正の内容】
【特許請求の範囲】
【請求項１】
基材上に第１溶液をコーティングする工程であって、前記第１溶液は、複数の酸化金属粒子、結合剤、及び溶媒を含み、前記結合剤は、前記溶媒中における第１濃度を有する、工程と、
前記第１溶液上に第２溶液をコーティングする工程であって、前記第２溶液は、前記溶媒中における第２濃度で前記結合剤を含み、前記第２濃度は、前記第１濃度とは異なる、工程と、
前記第１溶液及び前記第２溶液から前記溶媒を除去して、保護されたフィルムを形成する工程であって、前記結合剤の前記酸化金属粒子に対する重量比は、前記保護されたフィルムの厚さ方向に増加している、工程とを含む、方法。
【請求項２】
基材と、
前記基材の主要表面上に配置された第１層であって、前記第１層は結合剤中に分散した酸化金属粒子、及び複数の空隙を含む、第１層と、
前記第１層上に配置された第２層であって、前記第２層は、前記複数の空隙を有さずに、前記結合剤中に分散した酸化金属粒子を含む、第２層と、
前記第２層上に配置された保護層であって、前記保護層は、酸化金属粒子、及び前記複数の空隙を有さずに、前記結合剤を含む、保護層とを含む、物品。